(57)【要約】【課題】複数の溶接ロボットを使用して同一ワークの複数の継手を同時に自動溶接することができ、溶接時間を大幅に短縮することができ、又は溶接歪みによる板の変形を防止することができる自動溶接制御方法を提供する。【解決手段】複数の溶接ロボットを使用して同一ワークの複数の継手を同時に自動溶接する。この場合に、前記複数の継手間で、開先断面積及び溶接長の少なくとも一方が異なるために、基点から次の基点まで溶接するときの溶接すべき体積が異なる場合に、前記基点から前記次の基点までの溶接時間が、前記複数の溶接ロボットについて同一になるように、溶接ワイヤの送り速度を調整する。【選択図】  図１
2004314108.tif 000002
【特許請求の範囲】
【請求項１】
複数の溶接ロボットを使用して同一ワークの複数の継手を同時に溶接する自動溶接において、前記複数の継手間で、溶着金属断面積及び溶接長の少なくとも一方が異なるために、基点から次の基点まで溶接するときの溶接すべき体積が異なる場合に、前記基点から前記次の基点までの溶接時間が、前記複数の溶接ロボットについて同一になるように、溶接ワイヤの送り速度を調整することを特徴とする自動溶接制御方法。
【請求項２】
多層盛溶接において、各パスで溶接可能な適正溶接電流範囲を設定し、その範囲内で溶接電流を設定し、前記基点から前記次の基点までの溶接時間が、前記複数の溶接ロボットについて同一になるように、溶接ワイヤの送り速度を調整しても、特定のパスにおける肉量が所望値よりも少ない場合に、その肉量の不足をそれ以降のパスで補い、全パス終了時の全肉量を所望の範囲に制御することを特徴とする請求項１に記載の自動溶接制御方法。
【請求項３】
多層盛溶接において、各パスで溶接可能な適正溶接電流範囲を設定し、その範囲内で溶接電流を設定し、前記基点から前記次の基点までの溶接時間が、前記複数の溶接ロボットについて同一になるように、溶接ワイヤの送り速度を調整しても、全パス終了時の全肉量を所望の範囲に制御することができないと判断される場合は、少なくとも１つの継手の１つのパスについては、個別に溶接することにより、全パス終了時の全肉量を所望の範囲に制御することを特徴とする請求項１に記載の自動溶接制御方法。
【請求項４】
溶接可能な適正溶接電流範囲を設定し、その範囲内で溶接電流を設定し、前記基点から前記次の基点までの溶接時間が、前記複数の溶接ロボットについて同一になるように、溶接ワイヤの送り速度を調整しても、溶接終了時の肉量を所望の範囲に制御することができないと判断される場合は、前記溶接ワイヤの突き出し長さを調整することにより、溶接終了時の肉量を所望の範囲に制御することを特徴とする請求項１に記載の自動溶接制御方法。
【請求項５】
多層盛溶接において、各パスで溶接可能な適正溶接電流範囲を設定し、その範囲内で溶接電流を設定し、前記基点から前記次の基点までの溶接時間が、前記複数の溶接ロボットについて同一になるように、溶接ワイヤの送り速度を調節しても、全パス終了時の全肉量を所望の範囲に制御することができないと判断される場合は、少なくとも１つの継手の１つのパスについては、個別に溶接すると共に、前記溶接ワイヤの突き出し長さを調整することにより、全パス終了時の全肉量を所望の範囲に制御することを特徴とする請求項１に記載の自動溶接制御方法。
【発明の詳細な説明】
【０００１】
【発明の属する技術分野】
本発明は、例えば、建築鉄骨のコラムを溶接する際等に使用される自動溶接制御方法に関し、特に複数の溶接ロボットを使用して同一ワークの複数の継手を同時に溶接する自動溶接における制御方法に関する。
【０００２】
【従来の技術】
建築鉄骨のコラムコアのように、溶接線が鉛直面内におかれ、溶接線として直線部と円弧部（コーナー部）を含む角形部材を自動溶接する方法が、種々提案されている（特許文献１乃至４参照）。これらの方法においては、直線部を溶接する際には、ワークを固定し、円弧部を溶接する際には、ワークを回転させている。これにより、円弧部でアークを切ることなく、連続して自動溶接する。
【０００３】
この場合に、円弧部でアークを切ることなく連続して健全な溶接部を得るために、直線部と円弧部で、電流、電圧及び溶接速度等の溶接条件を変更したり（特許文献１及び特許文献２）、予め用意した標準的なコラムコアのルートギャップについての溶接条件を、実際のルートギャップに応じて変更している（特許文献３及び４）。
【０００４】
【特許文献１】
特開平２−３０７６７５号公報
【特許文献２】
特開平２−３０７６７８号公報
【特許文献３】
特開平６−２８５６２７号公報
【特許文献４】
特開平６−２８５６３７号公報
【０００５】
【発明が解決しようとする課題】
しかしながら、上述の従来技術においては、直線部と円弧部とで溶接速度等の溶接条件を変更したり、ルートギャップに応じて溶接条件を変更したりしているが、ルートギャップが相違して溶接部の断面積が異なる場合には、常に異なる溶接速度を適用している。従って、同一ワーク内の複数の継手を同時に溶接することができない。
【０００６】
本発明はかかる問題点に鑑みてなされたものであって、複数の溶接ロボットを使用して同一ワークの複数の継手を同時に自動溶接することができ、溶接時間を大幅に短縮することができ、又は溶接歪みによる板の変形を防止することができる自動溶接制御方法を提供することを目的とする。
【０００７】
【課題を解決するための手段】
本発明に係る自動溶接制御方法は、複数の溶接ロボットを使用して同一ワークの複数の継手を同時に溶接する自動溶接において、前記複数の継手間で、溶着金属断面積及び溶接長の少なくとも一方が異なるために、基点から次の基点まで溶接するときの溶接すべき体積が異なる場合に、前記基点から前記次の基点までの溶接時間が、前記複数の溶接ロボットについて同一になるように、溶接ワイヤの送り速度を調整することを特徴とする。
【０００８】
この自動溶接制御方法により多層盛溶接する場合は、各パスで溶接可能な適正溶接電流範囲を設定し、その範囲内で溶接電流を設定し、前記基点から前記次の基点までの溶接時間が、前記複数の溶接ロボットについて同一になるように、溶接ワイヤの送り速度を調整しても、特定のパスにおける肉量が所望値よりも少ない場合に、その肉量の不足をそれ以降のパスで補い、全パス終了時の全肉量を所望の範囲に制御するように構成することができる。
【０００９】
また、多層盛溶接において、各パスで溶接可能な適正溶接電流範囲を設定し、その範囲内で溶接電流を設定し、前記基点から前記次の基点までの溶接時間が、前記複数の溶接ロボットについて同一になるように、溶接ワイヤの送り速度を調整しても、全パス終了時の全肉量を所望の範囲に制御することができないと判断される場合は、少なくとも１つの継手の１つのパスについては、個別に溶接することにより、全パス終了時の全肉量を所望の範囲に制御するように構成することができる。
【００１０】
更に、溶接可能な適正溶接電流範囲を設定し、その範囲内で溶接電流を設定し、前記基点から前記次の基点までの溶接時間が、前記複数の溶接ロボットについて同一になるように、溶接ワイヤの送り速度を調整しても、溶接終了時の肉量を所望の範囲に制御することができないと判断される場合は、前記溶接ワイヤの突き出し長さを調整することにより、溶接終了時の肉量を所望の範囲に制御するように構成することができる。
【００１１】
電流と溶接ワイヤ送り速度との関係は、突き出し長さが一定のもとで、相関関係があり、電流は溶接ワイヤ送り速度の関数として表すことができる。このため、突き出し長さを変えることにより、異なるワイヤ送り速度で、同一の電流を作り出すことができる。従って、上記実施態様においては、溶接電流は適正溶接電流範囲から逸脱しない条件で、溶接ワイヤ送り速度を最大限調節しても溶接終了時の肉量を所望の範囲に制御できない場合であっても、溶接ワイヤの突き出し長さを調整することにより、溶接電流はそのままで、溶接ワイヤの送り速度を変えて溶接終了時の肉量を所望の範囲に制御することができる。
【００１２】
更にまた、多層盛溶接において、各パスで溶接可能な適正溶接電流範囲を設定し、その範囲内で溶接電流を設定し、前記基点から前記次の基点までの溶接時間が、前記複数の溶接ロボットについて同一になるように、溶接ワイヤの送り速度を制御しても、全パス終了時の全肉量を所望の範囲に制御することができないと判断される場合は、少なくとも１つの継手の１つのパスについては、個別に溶接すると共に、前記溶接ワイヤの突き出し長さを調整することにより、全パス終了時の全肉量を所望の範囲に制御するように構成することができる。
【００１３】
このように、１つの継手についてみたときに、仮にこの特定の継手のルートギャップが同じ（一定）であっても、同時に溶接する他の継手の形状及び溶接条件が変化すれば、この特定の継手には、異なる溶接条件を使用する。
【００１４】
本発明においては、ルートギャップが異なるとか、板厚が異なるとか、又は脚長が異なるといったように、溶接部の断面積（開先断面積）が異なるワークを、そのコーナ部を溶接するために回転させながら溶接する場合、溶接ロボット（自動溶接装置）を複数台、同時に適用するので、溶接時間を大幅に短縮することが可能である。また、同じ板の両側を溶接するような場合には、溶接ひずみによる板の変形を抑制することが可能となり、後工程での歪み矯正作業の省略又は軽減が可能となり、後工程で前記板に取り付ける部材との間の位置ずれを抑制することができる。このように、本発明は製作コストの低減と、製品品質の向上に効果がある。
【００１５】
【発明の実施の形態】
以下、本発明の実施の形態について添付の図面を参照して具体的に説明する。
図１は本発明の実施形態に係る自動溶接制御方法に使用する装置を示すブロック図、図２はこの自動溶接装置を示す図、図３は溶接により組み立てようとするコラム柱を示す斜視図である。このコラム柱は、図４に示すように、コラムコア３と、仕口２と、コラム１とから構成されている。コラムコア３は、図５に示すように、筒状のコラム部４の両端部にダイヤフラム５を溶接により接合して組み立てられている。このコラム部４とダイヤフラム５との溶接は、図６に示すように、コラム部４の端面を傾斜するように形成し、コラム部４を水平に設置し、ダイヤフラム５を垂直に設置して、このコラム部４とダイヤフラム５との間にレ型の開先を設け、この開先の下部に、裏当材６を配置し、裏当金方式で自動溶接することにより、コラム部４とダイヤフラム５とを接合する。
【００１６】
このとき、図７に示すように、溶接ワイヤに給電するトーチと、被溶接材との間に電圧を印加し、溶接ワイヤが被溶接材に接触したことをそれらの電気的ショートにより検出するセンシング動作により、開先位置を自動的に検出する。図７に示す開先においては、一例として、溶接ワイヤの先端の位置が点Ｐ１から、水平のコラム部４の直上の位置Ｐ２まで移動するように、溶接ワイヤを斜めに降下させ、その後、センシング動作によりワイヤを鉛直（−Ｚ方向）に降下させてコラム部４に接触させ、その位置Ｐ３とＰ２との間の距離ＴＳ１を求める。その後、溶接ワイヤの先端を位置Ｐ４まで斜めに上昇させ、位置Ｐ４から水平（Ｙ方向）に移動させて、ワイヤ先端がダイヤフラム５に接触する位置Ｐ５までの距離ＴＳ２を求める。その後、位置Ｐ６まで斜めに上昇させて更に、位置Ｐ７まで溶接ワイヤの先端を斜めに降下させて、開先位置を認識することができる。
【００１７】
コラム柱は図３及び図４に示すように、コア３のコラム部４の４側面に、仕口２を溶接接合し、コラム１をコア３のダイヤフラム５に垂直に溶接接合することにより組み立てられる。図２に示す自動溶接装置は、コラム１をコア３のダイヤフラム５に溶接する方法を示している。この自動溶接装置は、２基（１対）のポジショナ３１，３２と、２基の溶接ロボット３３，３５とが、ポジショナ３１，３２間に溶接ロボット３３を配置し、溶接ロボット３３，３４間にポジショナ３２を配置して、タンデムに配置されている。
【００１８】
溶接ロボット３３，３４は、レール５０上を走行する移動台車３５を有し、この台車３５上に、溶接ワイヤの供給容器３７と電源装置４２とが載置され、台車３５のレール５０に直交する方向の一端部には、アーム４０，４１が設置されている。このアーム４０の先端部にはトーチ３８が設けられており、ワイヤ供給容器３７内にコイル状に巻回されて貯留されていた溶接ワイヤ３９が巻き解かれてコンジットチューブ３６を介してトーチ３８に供給され、トーチ３８を通過して溶接部に供給される。溶接電源装置４２はケーブル４３によりトーチ３８に接続されており、トーチ３８を介して溶接ワイヤ３９に溶接電力を供給するようになっている。
【００１９】
ポジショナ３１，３２は、台４４に対して、回転部４５が回転可能に設置されている。この回転部４５は中央部が矩形に切りかかれた形状を有し、この中央切欠部には、少なくとも１対の対向する辺に、被溶接物を固定する固定具４６が設けられている。被溶接物は図３に示すように予め仮溶接されて組み立てられており、固定具４６により、被溶接物であるコラム１の面を挟持することにより、回転部４５がコラム１を固定する。１対のポジショナ３１，３２はコラム１の長手方向に見てその切欠部が整合する（重なる）位置に設けられており、各ポジショナ３１，３２により１対のコラム１を挟持したときには、各コラム１の中心軸が一致するように、固定具４６が調節される。
【００２０】
このように、仮付けにより組み立てられたワーク（コラム柱）の１対のコラム１を夫々ポジショナ３１、３２により２箇所で挟持して、ワークを支持し、コラム１の端面とコラムコア３のダイヤフラム５との間の溶接部を、コラム１の端部の４辺に沿って溶接する。この場合に、コラム１の端部（又は横断面）は、図８に示すように、４辺の直線部と、４個のコーナ部とから構成され、このコーナ部は、適宜の半径で湾曲している。従って、コラム１の端部とダイヤフラム５の表面との間の溶接線は、このコラム１の端部の外縁に沿って、４辺の直線部と４個のコーナ部とから構成されるものとなる。
【００２１】
そして、溶接線が直線である部分については、図９の▲１▼の期間に示すように、ポジショナ３１，３２は静止したままで、溶接ロボット３３，３４のアーム４０，４１を動かして、軌跡１にて示すように、トーチ３８を水平方向に移動させる。これにより、溶接線の直線部を溶接ワイヤ３９により溶接する。一方、コーナ部については、図９の▲２▼乃至▲５▼に示すように、ポジショナ３１，３２によりコラム１及びダイヤフラム５をコラム１の中心軸の周りに回転（自転）させつつ、トーチ３８を軌跡２〜１０まで経由して円弧状に移動させる。これにより、コーナ部が溶接ワイヤ３９により溶接され、次順の直線部の溶接に移る。
【００２２】
なお、溶接ロボット３３，３４による溶接に際し、前述と同様にタッチセンシング動作により、溶接線を検出する。コラム１とダイヤフラム５との間に、開先がない場合は、図１０に示すように、ギャップセンシングをしないでタッチセンシングのみにより溶接線を検出する。つまり、コラム１の上方の位置に溶接ワイヤの先端を位置させ、ワイヤ先端をＰ１からＰ７まで移動させる。この間、Ｐ２からＰ３へのタッチセンシング動作により、コラム１の表面、つまり上下方向の被溶接材の位置を検出する。また、Ｐ４からＰ５へのタッチセンシング動作により、ダイヤフラム５の表面、つまり左右方向の被溶接材の位置を検出する。
【００２３】
一方、コラム１とダイヤフラム５との間に、例えば、図６と同様のレ型の開先がある場合は、図１１に示すように、ギャップセンシングとタッチセンシング動作により溶接線を検出する。つまり、コラム１の上方の位置に溶接ワイヤの先端を位置させ、ワイヤ先端をＰ１からＰ１１まで移動させる。この間、Ｐ２からＰ３へのタッチセンシング動作により、コラム１の表面、つまり上下方向の被溶接材の位置を検出する。また、Ｐ４からＰ５へのタッチセンシング動作により、ダイヤフラム５の表面、つまり左右方向の被溶接材の位置を検出する。そして、ポジショナの位置を０°、９０°、１８０°、２７０°にして、各ポジショナ角度において、Ｐ６からＰ１１までの移動により、夫々Ｐ７及びＰ１０の位置でギャップセンシングを行う。これにより、４辺のギャップを検出する。
【００２４】
上述の如く、溶接部の溶接線の位置及びギャップを検出し、溶接部が直線の場合は、この溶接線が水平になる位置でワークであるコラム１を固定した状態で、溶接ロボット３３，３４のトーチ３８を動かして、開先を溶接する。一方、ワークのコーナ部を溶接する場合には、ポジショナ３１，３２によりワークを回転させつつ、溶接ロボット３３，３４により、開先を溶接する。
【００２５】
この溶接ロボットによる溶接方法は、図１に示す自動制御装置により制御される。図１において、２基の溶接ロボットの本体１０がロボット制御装置１４により制御される。この溶接ロボットの溶接トーチ１１には、ワイヤ送給装置１２により溶接ワイヤが送給され、この溶接ワイヤはトーチ１１からワークの溶接部に向けて供給される。このワイヤの送給は、ワイヤ送給装置１２により駆動され、ワイヤ送給装置１２は溶接電源装置１３に格納された送給モータ制御装置１３ａにより制御される。また、溶接電源装置１３から溶接トーチ１１に対して溶接電流値及び溶接電圧値の電源が供給され、溶接トーチ１１を通過するワイヤに電源が供給される。
【００２６】
２つのロボット本体１０、各ロボット本体１０の首先端に設けた溶接トーチ１１及びワークへ溶接電力を供給する外部装置の溶接電源１３は、夫々ロボット制御装置１４により制御される。一方のロボット制御装置１４には、溶接するワークの姿勢を制御するポジショナ２０が接続されている。また、２つのロボット制御装置１４は各溶接ロボット本体１０の位置制御及びインターロックのために通信ケーブルで接続されている。
【００２７】
ロボット制御装置１４は、演算処理装置１７を中心として、入力装置１５、記憶装置１８，ロボット本体制御装置１６及び外部制御装置１９が設けられている。演算処理装置１７は入力装置１５から入力されたデータを基に、このデータを記憶装置１８に記憶したり、記憶装置１８から読み出したデータを基に演算して、外部制御装置１９及びロボット本体制御装置１６に制御信号を出力する。ロボット制御装置１４は、送給モータ制御装置１３ａに制御信号を出力して、ワイヤの送給速度を制御する。また、一方のロボット制御装置１４はワークの姿勢を調節するポジショナ本体２０を制御する。
【００２８】
ロボット本体は、例えば、６軸の垂直多関節型のもので、先端アームの手首部先端に溶接トーチが設けられている。このロボット本体は、教示ペンダントである教示作業入力装置による教示作業に基づく動作と、その教示作業によって作成された教示プログラム実行データに基づいて溶接トーチ先端を再生する再生動作とを行う。
【００２９】
ポジショナは、例えば、鉄骨コラムであるワークの２箇所を支持する両持１軸のもので、この支持駆動部材にワークを保持するワーククランプ部があり、このワーククランプ部にクランプしたワークの各溶接継手をロボット制御装置からの指令によりポジショナ制御装置が回転駆動させ、ロボット本体に対して適性な溶接姿勢とするものである。
【００３０】
溶接電源は、例えば、炭酸ガスシールド消耗電極溶接方式のもので、溶接トーチとワークとに溶接電力を供給する溶接電力供給電源部と、センシング電源部とを兼用するようになっている。溶接電力供給電源部はロボット制御装置の溶接電源制御部からの溶接開始及び終了指令並びに溶接電流及び電圧の溶接条件指令等を受けて、この溶接条件指令による溶接電力を溶接トーチ及びワークに供給する。センシング電源部は、ロボット制御装置の溶接電源制御部からのセンシング開始及び終了指令を受けて溶接トーチとワークとにセンシング電圧を供給する。
【００３１】
ロボット制御装置１４は、演算処理装置１７と、記憶装置１８と、ロボット本体の各アーム及びポジショナの位置を制御するロボット本体制御装置１６と、溶接電源１３等の外部制御装置１９と、入力装置１５等とからなっている。
【００３２】
演算処理装置１７は、ロボット本体の教示演算指令動作と、ロボット本体と溶接電源とによる再生演算指令動作等を行う。記憶装置１８には、教示プログラム記憶部と一次記憶部があり、教示プログラム記憶部は教示作業による各ワークの教示プログラムを記憶しており、一次記憶部は、溶接継手センシング動作による各検出情報等の各演算部での演算値を一時的に記憶している。ロボット本体制御装置１６は、ロボット動作演算部からの教示演算指令によりロボット本体を移動制御する。外部制御装置１９には、溶接継手検出制御部と溶接電源制御部があり、溶接継手検出制御部はセンシング動作による溶接継手位置検出情報を溶接継手センシング演算部に出力し、溶接電源制御部は、ロボット動作演算部から入力の溶接開始及び終了指令又は溶接電流及び電圧の溶接条件指令等を溶接電力供給電源部に出力すると共に、入力の溶接継手センシング開始及び終了指令をセンシング電源部に出力する。
【００３３】
次に、上述の装置を使用して、図２に示すように、２つの溶接ロボット３３，３４により、コラムコア３のフランジ部５とコラム１との溶接部を、２箇所について同時に、溶接する際の制御方法について説明する。
【００３４】
建築鉄骨のコラム溶接（ルートギャップが異なる裏当金方式レ型開先）を、炭酸ガスをシールドガスとして使用する２台の溶接ロボットを使用して溶接する場合において、溶接線が直線の部分はポジショナ３１，３２を固定して自動溶接し、コーナ部のように溶接線が円弧状に曲がっている部分ではポジショナ３１，３２を回転させながら自動溶接する。図９はコラム溶接において１台の溶接ロボットが直線部及び円弧部（コーナ部）を溶接するときの溶接点の軌跡を示す図である。そして、この軌跡は、コラム径、コーナ半径、コラム板厚、及びポジショナ回転中心に対する偏心量が同じであれば、ルートギャップが異なっていても、溶接ロボット３３と溶接ロボット３４とについて、同一である。この軌跡に示すように、▲１▼の期間は、ポジショナ３１，３２を静止させておいて、溶接ロボット３３，３４のアーム４０，４１を動かして溶接する。一方、▲２▼から▲５▼の期間は、ポジショナ３１，３２を回転させてコラム１を回転させつつ、溶接ロボット３３，３４のアーム４０，４１をその溶接ワイヤの先端が”２”から”１０”まで円弧状に移動するように動かして、コーナ部を溶接する。
【００３５】
複数台の溶接ロボットを動作させる場合に、基点と、次の基点との間の溶接時間は、各溶接ロボットについて同一であることが必要である。つまり、同じワークの異なる複数の連結位置における複数の溶接部を複数台の溶接ロボットで同時に溶接するためには、少なくとも直線区間の始端及び終端並びにコーナ区間の始端及び終端への各到着時刻が同時刻になるようにしておく必要がある。実際には、ルートギャップが変動しているため、図９に示すように細かく条件変更する必要があり、その各ステップ間を同じ時間で移動させることになる。また、直線区間についても、１−２間、１０−１間でルートギャップの変動が大きい場合には、細かく条件を変更する必要がある。
【００３６】
図１２は基準溶接条件及び同時溶接継手の条件を示す模式図である。この図１２を参照して、溶接条件生成方法について説明する。溶接前に以下の▲１▼乃至▲３▼の処理を実施する。
▲１▼先ず、予め、所定突き出し長さにおけるワイヤ送り速度に対する溶接電流及びそのときの適正アーク電圧の関係を求めておく。
▲２▼突き出し長さを増減させた場合のワイヤ送り速度に対する溶接電流及びそのときの適正アーク電圧との関係を求めておく。
▲３▼所定突き出し長さ／基準ルートギャップにおいて、板厚毎の基準となる溶接条件（基準溶接条件、即ち溶接電流、アーク電圧、溶接速度及び狙い位置）を実験等から求めておき、更に、その溶接パス（多層盛溶接を行う場合にはその各パス）について、変動可能な溶接電流範囲及びそれに対応したアーク電圧を求めておく（溶接電流範囲）。この際、薄い板厚の積層パターン、溶接電流及び溶接速度（各パスののど厚が同じになる）は、厚い板厚の途中までと同じ条件となるケースが多いと考えられるが、仕上げ付近のパスのように板厚個別の条件としてもよい。
【００３７】
次に、溶接実施時に以下の処理▲４▼乃至▲９▼を実施する。
▲４▼同時に溶接しようとするパスについて、このパス終了後の基準溶接条件におけるのど厚が同じ場合、即ち積層パターン、溶接電流及び溶接速度が同じである場合、各基準溶接条件とその継手のルートギャップ及びそれ以前に溶接したパスがあるならそれまでに溶接したのど厚から、基準溶接条件でののど厚を保つことを前提とした場合の基点間の溶接に必要な溶着金属量を求め、その平均値を目標とする溶着金属量（目標溶着金属量）とする。予め求めてあるワイヤ送り速度と溶接電流との関係から、このパスの基準溶接条件の電流値を使用した場合の目標溶着金属量となる溶接時間を求める。直線部については、基点間の溶接長から溶接速度を算出する。コーナ部については、溶接時間がポジショナの回転時間となることから、今回溶接する溶接位置に応じた溶接長を、それまでののど厚が異なっていることを考慮して求め、溶接速度（ワークとトーチとの相対速度）を算出する。求めた溶接速度と各継手の当パスで必要とする溶着金属量から、各継手で必要なワイヤ送り速度を求め、予め求めてあるワイヤ送り速度と溶接電流との関係から、実電流値とそれに対応するアーク電圧を決定する。
【００３８】
このパス終了後の目標のど厚が異なる場合、即ち積層パターン、溶接電流及び溶接速度が異なる場合、各基準溶接条件とその継手のルートギャップ、及びそれ以前に溶接したパスがあるなら、それまでに溶接したのど厚から夫々の継手について基準溶接条件でののど厚を保つことを前提とした場合の基点間の溶接に必要な溶着金属量を求め、その平均値を目標とする溶着金属量、即ち目標溶着金属量とする。次に、同じく各基準溶接条件から同時に溶接しようとするパスの電流値に対するワイヤ送り速度を求め、その平均値を求め、これをワイヤ平均送り速度とする。目標溶着金属量とワイヤ平均送り速度から、このときの溶接時間を求める。直線部については、基点間の溶接長と溶接時間から溶接速度を算出する。コーナ部については、溶接時間がポジショナの回転時間となることから、今回溶接する溶接位置に応じた溶接長を、それまでののど厚が異なっていることを考慮して求め、溶接速度（ワークとトーチの相対速度）を算出する。求めた溶接速度と各継手の当パスで必要とする溶着金属量から、各継手で必要なワイヤ送り速度を求め、予め求めてあるワイヤ送り速度と溶接電流との関係から実電流値とそれに対応するアーク電圧を決定する。
▲５▼このとき、実電流値が溶接電流範囲外となる場合で、かつ、トーチ及びロボットアームとワークが干渉しない場合については、後述の▲９▼の処理を実施する。この処理後も実電流値が溶接電流範囲外となる場合には、電流値をその上下限値になるようにし、ワイヤ送り量とアーク電圧をそれに合わせて変更する。
▲６▼溶接電流を所定の溶接電流範囲内に変更し、肉量を変えて溶接した場合、各継手の各パスにおける溶着金属量が所望の値にならなくなるが、この場合、その足りない溶着金属量又は溢れた溶着金属量を次のパスに繰り越す。また、今回のパスののど厚が０以下になった場合にも、下限値で溶接し、溢れた溶着金属量を次パスに繰り越すことにする。
▲７▼繰り越しした溶着金属量を加算したものをその継手の次パスで必要とする溶着金属量とし、前述同様の処理を行う。
▲８▼これを繰り返しても、継手間の溶接金属量の差が大きくなると、全パス終了時の各継手の溶接結果が溶着金属量に誤差が生じることにより所望の溶接品質の合格範囲外となるケースが発生するが、この場合、１つ以上のパスを同時溶接させないようにし、つまり、複数の継手のうち少なくとも１つの継手を同時溶接させないようにし、再度、基準溶接条件の溶接電流を前提とし、このときのポジショナ回転速度（溶接速度）をこのパスまでに必要な残りの溶着金属量に合わせて再計算し、溶接を行う。このとき、残りの継手はこの継手の溶接前又は溶接後に、このパスの溶接を行うものとする。この方法で求める同時溶接又は非同時溶接を決定した積層スケジュールをパススケジュールと呼び、このパススケジュールは溶接開始前に決定しておく
▲９▼溶接電流範囲は限られているため、継手間の溶接金属量の差が大きくなると、同時溶接できないパスが増加する。このようになると、結局、個別に溶接するケースに稼動時間が近づき、同時溶接の効果が薄れる。電流値を上下限値にしても、溶着金属量を所望の値にできない場合には、ワイヤ突き出し長さを変えることで溶接電流を範囲内に保ちつつ、溶着量を所望の値にする。つまり、予め、突き出し長さの変化に対する溶接電流及びアーク電圧の相関関係の変化を実験等から求めておき、溶接速度と溶着金属量から決まるワイヤ送り量における溶接電流値が電流範囲内になるように突き出し長さを変えることで、適正な溶接条件を保ち、同時溶接を可能にする。
【００３９】
なお、溶接時の被溶接物への入熱量（Ｊ／ｃｍ）は、電流（Ａ）×電圧（Ｖ）×６０／溶接速度（ｃｍ／ｍｉｎ）として求められる。一般的に、１つのパスの溶着金属量が多い方が、少ない方に比べて入熱量が高くなる。また、入熱を高くすることは、単位時間当たりの溶着金属量が多くなることから溶接時間が短縮でき、作業能率を上げることができる。従って、上述の項目▲４▼については、最も溶着金属量の多い継手の溶接条件を使用可能な溶接電流の最大値を使用し、最大入熱となる溶接速度（溶接時間）を求め、他の同時溶接継ぎ手の溶接条件をその溶接速度（溶接時間）に基づいて算出する方法もある。上記項目▲４▼に記載した方法は、基準溶接条件が総合的に最適であるという前提のもとに、できるだけその溶接条件に近い条件を選択するという考えに基づいた算出方法である。
【００４０】
上述の溶接条件生成方法により、溶接条件を生成し、この条件に基づいて溶接ロボットによる自動溶接を実施する。先ず、入力装置１５から、ワーク形状データを入力する。このワーク形状データは、図８に示すように、例えば、断面形状としてのコラム板厚（ギャップセンシングされない場合は、ルートギャップ）、コラム縦径、コラム横径、コーナ半径（第１コーナ部から第４コーナ部までの４個）と、長手方向の寸法とがあり、これを継手毎に入力する。そして、前述の図１０又は図１１に示す方法で、センシングデータを生成する。インプットされたワーク形状データ及びセンシング結果から得られた各継手の少なくとも直線４箇所（直線の始端から終端まで×４面）、コーナ部４箇所（コーナの始端から終端まで×４コーナ）の溶接長、ルートギャップ及びその板厚の基本溶接条件から、上記▲４▼乃至▲７▼及び▲９▼に示した溶接条件生成を行う。この場合に、ギャップ及び肉量の変化が大きい場合には、分割する区間を細かくする。
【００４１】
生成した溶接条件が所望ののど厚範囲外となる場合には、上記▲８▼の処理を所望ののど厚範囲内になるまで行い、同時溶接の適用又は不適用を含めた溶接条件（パススケジュール）を生成する。そして、完了した溶接条件をもとに１パス目からの溶接を実行する。
【００４２】
【発明の効果】
以上詳述したように、本発明によれば、直線部及び円弧部を有する溶接線を円弧部についてはワークを回転させつつ溶接するような場合に、複数台の溶接ロボットを使用して、同一ワークの複数の溶接部を同時に溶接することが可能となり、溶接時間を大幅に短縮できるという優れた効果を奏する。また、同じ板の両側を溶接するような場合には、２台の溶接ロボットで同時に溶接することができ、これにより、溶接ひずみによる板の変形を抑制することができる。
【図面の簡単な説明】
【図１】本発明の実施形態に係る自動溶接制御方法にて使用する装置を示すブロック図である。
【図２】自動溶接装置を示す図である。
【図３】溶接により組み立てようとするコラム柱を示す斜視図である。
【図４】コラム柱の組み立て図である。
【図５】コラムコア３の構造を示す図である。
【図６】コラムコア３を溶接により組み立てる方法を示す図である。
【図７】センシング動作を示す図である。
【図８】コラム断面を示し、自動制御装置への入力データを示す図である。
【図９】直線部と円弧部の溶接ワイヤ先端の軌跡を示す図である。
【図１０】ギャップセンシングを行わない場合のタッチセンシング動作を示す図である。
【図１１】ギャップセンシングを行う場合のタッチセンシング動作を示す図である。
【図１２】基準溶接条件及び同時溶接継手の条件を示す模式図である。
【符号の説明】
１：コラム
２：仕口
３：コラムコア
４：コラム部
５：ダイヤフラム
６：裏当材
１０：溶接ロボット本体
１１：溶接トーチ
１２：ワイヤ送給装置
１３：溶接電源装置
１３ａ：送給モータ制御装置
１４：ロボット制御装置
２０：ポジショナ本体
３１，３２：ポジショナ
３３，３４：溶接ロボット
３５：台車
３６：レール
３７：溶接ワイヤ貯留容器
３８：トーチ
３９：溶接ワイヤ
４０、４１：アーム
４２：電源装置
４３：ケーブル
４５：回転部
５０：レール
【図１】
2004314108.tif 000003
【図２】
2004314108.tif 000004
【図３】
2004314108.tif 000005
【図４】
2004314108.tif 000006
【図５】
2004314108.tif 000007
【図６】
2004314108.tif 000008
【図７】
2004314108.tif 000009
【図８】
2004314108.tif 000010
【図９】
2004314108.tif 000011
【図１０】
2004314108.tif 000012
【図１１】
2004314108.tif 000013
【図１２】
2004314108.tif 000014